(57)【要約】【課題】本発明の目的は、包材とは別に脱酸素剤を封入する必要が無く、酸素吸収性、酸素バリア性に優れる薬剤包装用シート及び薬剤包装体を提供することである。【解決手段】本発明の薬剤包装用シートは、複数の樹脂層を含む薬剤包装用シートであって、前記薬剤包装用シートは、バリアと、酸素吸収層とを有し、前記酸素吸収層は、ベース樹脂と、酸素吸収性樹脂と、反応促進剤とを含む樹脂組成物により構成される。本発明の薬剤包装体は、本発明の薬剤包装用シートを構成部材とする。【選択図】図１
2014076852.tif 000002
【特許請求の範囲】
【請求項１】
バリア層と酸素吸収層を有する薬剤包装用シートであって、
前記酸素吸収層は、ベース樹脂と、酸素吸収性樹脂と、反応促進剤とを含む樹脂組成物により構成されることを特徴とする薬剤包装用シート。
【請求項２】
前記バリア層が、アルミニウム、酸化アルミニウム、酸化ケイ素のいずれか１つ以上を含むものである請求項１に記載の薬剤包装用シート。
【請求項３】
前記樹脂組成物において、前記酸素吸収性樹脂が、樹脂組成物全体に対して、１重量％以上、８０重量％以下含まれる請求項１または２に記載の薬剤包装用シート。
【請求項４】
前記樹脂組成物における前記反応促進剤の含有量が、前記樹脂組成物に対して、１００ｐｐｍ以上、１００００ｐｐｍ以下である請求項１ないし３いずれか１項に記載の薬剤包装用シート。
【請求項５】
前記薬剤包装用シートが、さらにシール層を有する請求項１ないし４いずれか１項に記載の薬剤包装用シート。
【請求項６】
請求項１ないし５いずれか１項に記載の薬剤包装用シートを構成部材とする薬剤包装体。
【発明の詳細な説明】
【技術分野】
【０００１】
本発明は、薬剤包装用シート、および薬剤包装体に関する。特に医薬品、化粧品および食品などに用いられる薬剤包装用シートおよび薬剤包装体に関するものであり、より詳細には水蒸気、酸素及び光を遮断可能で酸素吸収性能を持つ薬剤包装用シート、および薬剤包装体に関する。
ここで、薬剤の種類としては、例えば、液材（内用液、外用液）、エキス剤、流エキス剤、懸濁剤、乳剤、ゼリー状剤、パップ剤、ハップ剤、テープ剤、経皮吸収（型）剤、シロップ剤、浸剤、煎剤、ゲル剤、クリーム剤、軟膏剤、芳香水剤、エリキシル剤、エアゾール剤、スプレー剤、酒精剤、ローション剤、リニメント剤、リモターゼ剤、注射剤、眼軟膏剤、点眼剤、チンキ剤、湿布薬、これらに付随する薬効成分を含有するものなどを含むものとする。また、包装体としては、形状を特に問わないが、ピロー包装、ＳＰ（ストリップ）包装、分包包装、スティック包装、パウチ包装、スタンディングパウチ包装、一包化用包装などを含む。
【背景技術】
【０００２】
従来から医薬品、化粧品および食品などを保存する包装体としてプラスチック包装体やアルミ箔をフィルムにラミネートしたプラスチック包装体が用いられている。
このような包装体で医薬品、化粧品および食品などを包装するとき、包装体の内部に残存した酸素や外部から侵入してきた酸素により医薬品などの有効成分が酸化されて変質するものがある。また、外部から侵入してきた水蒸気により有効成分が加水分解するものもある。
【０００３】
このような問題に対して、包装体の中に酸素吸収剤を封入し、包装体内部の酸素を低減させるものがあるが（例えば特許文献１）、酸素吸収剤を封入する手間や袋内のかさばり、廃棄時の問題、場合によっては誤飲・誤食などの問題も抱えている。
また、特許文献２には、酸素吸収剤を含む酸素吸収層を備え、ガスバリア性材料からなるガスバリア層およびヒートシール層をもつ包装体が開示されている。
しかし、酸素吸収剤として鉄粉系脱酸素組成物が用いられており、熱可塑性樹脂を混錬する時に、多量に鉄粉系脱酸素組成物を添加すると熱可塑性樹脂の分解を促進し、臭気の問題や機械的強度が低下するという問題がある。さらに、酸素吸収剤の粒子径によっては機械的強度が低下するという問題もある。このように引裂強度などの機械的強度が低下する場合は、ノッチ（窪み、刻み目）などが無くても子供が容易に開封できる可能性があるためチャイルドレジスタンス（チャイルドプルーフ）に対応しにくいなどの問題がある。また、このような酸素吸収剤が酸素吸収性能を発揮するためには、トリガーとして、ある程度の水分が必要であり、包装体内部の水分量によっては、酸素吸収性を十分に発揮できない場合もある。
【先行技術文献】
【特許文献】
【０００４】
【特許文献１】特開２００７−２５４４２３号公報
【特許文献２】特開２００１−１２０６４２号公報
【発明の概要】
【発明が解決しようとする課題】
【０００５】
本発明の目的は、酸素吸収樹脂を含む酸素吸収層を有する薬剤包装用シートであって、包材とは別に脱酸素剤を封入する必要が無く、酸素吸収性、酸素バリア性に優れることを可能とした薬剤包装用シート及び薬剤包装体を提供することにある。
【課題を解決するための手段】
【０００６】
このような目的は、下記（１）〜（６）の本発明により達成される。
（１）バリア層と酸素吸収層とを有する薬剤包装用シートであって、
前記酸素吸収層は、ベース樹脂と、酸素吸収性樹脂と、反応促進剤とを含む樹脂組成物により構成されることを特徴とする薬剤包装用シート。
（２）前記バリア層が、アルミニウム、酸化アルミニウム、酸化ケイ素のいずれか１つ以上を含むものである上記（１）に記載の薬剤包装用シート。
（３）前記樹脂組成物において、前記酸素吸収性樹脂が、樹脂組成物全体に対して、１重量％以上、８０重量％以下含まれる上記（１）または（２）に記載の薬剤包装用シート。
（４）前記樹脂組成物における前記反応促進剤の含有量が、前記樹脂組成物に対して、１００ｐｐｍ以上、１００００ｐｐｍ以下である上記（１）ないし（３）いずれかに記載の薬剤包装用シート。
（５）前記薬剤包装用シートが、さらにシール層を有する上記（１）ないし（４）いずれかに記載の薬剤包装用シート。
（６）上記（１）ないし（５）いずれかに記載の薬剤包装用シートを構成部材とする薬剤包装体。
【発明の効果】
【０００７】
本発明に係る薬剤包装用シートにより、酸素吸収性、酸素バリア性に優れた薬剤包装用シートおよび薬剤包装体を提供することができる。
【０００８】
内封される薬剤に通常は含有されている抗酸化剤の量を低減もしくは無添加であったとしても、薬剤包装用シートが酸素吸収性を持つことにより薬剤の酸化を抑制することができる。
【０００９】
酸素吸収剤として無機系の酸素吸収剤を使用することと比較して、有機系の酸素吸収樹脂を用いることにより、引裂強度などの機械的強度が保持されチャイルドプルーフ（チャイルドレジスタンス）対応の製品としても使用することができる。
【図面の簡単な説明】
【００１０】
【図１】本発明の一実施形態に係る薬剤包装用シートの断面図である。
【図２】本発明の一実施形態に係る薬剤包装用シートの断面図である。
【図３】本発明の一実施形態に係る薬剤包装用シートの断面図である。
【図４】本発明に係る薬剤包装用シートの酸素吸収量の測定法を説明するための図である。
【発明を実施するための形態】
【００１１】
本発明の薬剤包装用シートの一例を、図を参照しながら詳細に説明する。
なお、以下の説明では、図１から図４中の上側を「上」、下側を「下」という。
【００１２】
図１に示す薬剤包装用シート１００は、バリア層１２０と、酸素吸収層１４０とを有し、さらに外層１１０、接着層１３０、シール層１５０を備える。
【００１３】
以下、薬剤包装用シート１００の各部の構成について順次説明する。
【００１４】
（バリア層１２０）
バリア層１２０は、主に酸素バリア性を有するものであり、薬剤包装用シート１００を構成部材とする薬剤包装体においては、包装体内部への酸素の侵入を防止するものである。
バリア層１２０としては、酸素バリア性を有するものでれば、特に限定されないが、例えば、酸素バリア性を有するバリア性樹脂をフィルム状にして用いても良く、また、バリア性樹脂をコーティングしたフィルムを用いても良い。
前記バリア性樹脂としては、酸素バリア性を有する樹脂であれば、特に限定されないが、例えば、ポリビニルアルコール樹脂、エチレン−ビニルアルコール共重合体樹脂、酸素吸収樹脂を含むエチレン−ビニルアルコール共重合体樹脂、ＭＸＤ６等のナイロン（登録商標）のようなジアミン成分に芳香環を有するポリアミド樹脂、酸素吸収樹脂を含むポリアミド樹脂、ポリアクリロニトリル、ポリ塩化ビニリデン、酸素吸収樹脂を含むポリエステル樹脂などを含む樹脂が挙げられる。
前記バリア性樹脂は、酸素バリア性が損なわれない限り必要に応じて延伸したり、他の樹脂との積層やバリア性を付与する為にフィラー添加などにより複合化してもよい。フィラーなどとしては、モンモリロナイトなどの無機層状化合物などを配合したコンポジット材も好適に使用できる。
また、バリア性樹脂をコーティングしたフィルムとしては、ポリビニルアルコール樹脂などのポリビニルアルコール系樹脂コーティングフィルム、ポリアクリル酸系樹脂コーティングフィルム、ポリ塩化ビニリデンなどのポリ塩化系樹脂コーティングフィルムなどが挙げられる。コーティングされる基材フィルムとしてはポリエステル樹脂、ポリアミド樹脂、ポリオレフィン樹脂などを延伸または未延伸のフィルムを用いることができる。
【００１５】
また、バリア層１２０は、ガスバリア性を有するバリア材を含有することが好ましく、これにより、バリア層１２０に防湿性、遮光性およびさらなる酸素バリア性を付与することができる。
前記バリア材としては、特に限定されないが、例えば、アルミニウム（ＡＬ）、アルミニウム合金、酸化アルミニウム（アルミナ）等の軽金属、酸化ケイ素、鉄、ブリキ、銅、酸化ジルコニウム、酸化マグネシウム、酸化チタン等が挙げられ、特に、アルミニウム、酸化アルミニウム、酸化ケイ素のいずれか１つ以上であることがより好ましい。
これにより、バリア層１２０の酸素バリア性が一層向上し、また、バリア層１２０に防湿性、が付与されることにより、薬剤包装用シート１００を構成部材とする薬剤包装体においては、酸素や水蒸気などのガスによる内容物の変質・劣化を防止することができる。
【００１６】
バリア層１２０が前記バリア材を含有する場合、バリア層１２０の形態としては、バリア層１２０に前記バリア材が含まれていれば、特に限定されないが、例えば、金属箔、無機物蒸着フィルム、又はバリア材をコーティングしたフィルム等が挙げられ、特に、金属箔及び無機物蒸着フィルムが内容物保護の観点から好ましい。
【００１７】
バリア層１２０を構成する金属箔としては、前記バリア材を含むものであれば特に限定はされないが、アルミニウムやアルミニウム合金などの軽金属箔、鉄箔、ブリキ箔、表面処理銅箔などのスチール箔などが挙げられる。中でもコスト的な面や汎用性の面からアルミニウム箔が好ましい。
これにより、バリア層１２０に防湿性、遮光性が付与されることにより、薬剤包装用シート１００を構成部材とする薬剤包装体においては、包装体内部の湿度上昇を抑え、さらに内容物への光の照射を抑制し、内容物の変質・劣化を防止することができる。
【００１８】
バリア層１２０を構成する無機物蒸着フィルムとしては特に限定されないが、例えば、前記バリア材が基材フィルムに蒸着に代表される方法で付着されていることが好ましく、前記好ましいバリア材が、基材フィルムに蒸着に代表される方法で付着されていることがより好ましい。
この時の基材フィルムとしては、特に限定されるものではないが、ポリエチレンテレフタレート（ＰＥＴ）のようなポリエステル樹脂、ナイロン（登録商標）などのポリアミド樹脂、ポリプロピレンなどのポリオレフィン樹脂、ポリビニルアルコール樹脂などが、延伸または未延伸フィルムで用いることができる。
一般的に、ポリエチレンテレフタレートは、弾性率（腰）、耐熱性を持たせたいとき、ナイロン（登録商標）（特に延伸ナイロン（登録商標））は、突刺強度、耐ピンホール性などを持たせたいとき、ポリビニルアルコール樹脂はハイバリア基材として好ましく使用することができる。
【００１９】
これにより、薬剤包装用シート１００を構成部材とする薬剤包装体においては、包装体内部の湿度上昇、および内容物への光の照射をより一層抑制し、内容物の変質・劣化を防止することができる。
【００２０】
バリア層１２０の厚さは、特に限定されないが、例えば５μｍ以上、２００μｍ以下であることが好ましく、７μｍ以上、５０μｍ以下であることがより好ましい。バリア層１２０の厚さが、前記下限値未満では、求められる酸素バリア性を得られないことや耐ピンホール性に課題が生じる場合があり、バリア層１２０の厚さが前記上限値より大きい場合には、シール性が不十分となる場合がある。
【００２１】
（酸素吸収層１４０）
酸素吸収層１４０は、薬剤包装用シート１００を構成部材とする薬剤包装体においては、主に包装体内の酸素を吸収するものであり、バリア層１２０の酸素バリア性との組合せにより、内容物の酸化による変質・劣化を防止するものである。
薬剤包装用シート１００において、酸素吸収層１４０はベース樹脂と、酸素吸収性樹脂と、反応促進剤とを含む樹脂組成物により構成される。
酸素吸収層１４０がベース樹脂を含むことにより、薬剤包装用シート１００および薬剤包装用シート１００を構成部材とする薬剤包装体の強度が高まり、薬剤包装体の製造時や輸送時等に発生する、意図しない破断等の不具合を防止することができる。
また、酸素吸収層１４０が酸素吸収性樹脂を含むことにより、効率よく短時間で包装体内部の酸素を除去することができ、さらに、酸素吸収層１４０が反応促進剤を含むことにより、十分な酸素吸収性能を実現することができる。
【００２２】
酸素吸収層１４０を構成する樹脂組成物において、前記酸素吸収性樹脂の含有量は、特に限定されないが、前記樹脂組成物全体に対して、１重量％以上、８０重量％以下含まれることが好ましく、５重量％以上、６０重量％以下含まれることがより好ましい。
前記樹脂組成物において、前記酸素吸収性樹脂の含有量が、前記下限値未満では、十分な酸素吸収性能が得られない場合があり、前記樹脂組成物において、前記酸素吸収性樹脂の含有量が、前記上限値より大きい場合には、製造上でのハンドリングの問題が生じたり、包装体の強度の低下が生じる場合がある。
【００２３】
前記酸素吸収性樹脂としては、特に限定されないが、例えば不飽和ポリオレフィン系酸素吸収樹脂などが用いられる。より具体的には、例えば、エチレン系不飽和炭化水素ポリマー、主鎖エチレン系不飽和炭化水素ポリマー、ポリエーテルユニットポリマー、エチレンと歪んだ環状アルキレンとのコポリマー、ポリアミド樹脂、酸変性ポリブタジエン、ヒドロキシアルデヒドポリマー、ポリイソプレン、スチレン・ブタジエン共重合体、スチレン・イソプレン共重合体等が、単体で、または複数種併用して用いることができる。
【００２４】
前記反応促進剤としては、特に限定されないが、例えば、ラジカル発生剤、光触媒や遷移金属化合物が挙げられ、これらを２種以上併用してもよい。なかでも遷移金属化合物が好ましく、遷移金属化合物を含むことで酸素と前記不飽和結合を有するポリマーとの反応性をより高めることができる。このようにして反応性を高めることで、効率よく短時間で酸素を除去することができ、包装体としたときの内容物の保存性をより向上させるという効果がある。前記遷移金属化合物としては、特に限定されないが、例えばステアリン酸亜鉛、ステアリン酸コバルト、ナフテン酸コバルト、ナフテン酸亜鉛、アセチルアセトナート亜鉛、アセチルアセトナートコバルトまたはアセチルアセトナート銅などが好ましい。
【００２５】
前記反応促進剤の含有量は、特に限定されないが、前記樹脂組成物全体に対して重量比率で１００ｐｐｍ以上１００００ｐｐｍ以下が好ましく、３００ｐｐｍ以上５０００ｐｐｍ以下であることがより好ましく、５００ｐｐｍ以上５０００ｐｐｍ以下であることがより好ましく、より好ましくは７００ｐｐｍ以上５０００ｐｐｍ以下であり、１０００ｐｐｍ以上５０００ｐｐｍ以下であることがさらに好ましい。
前記反応促進剤の含有量が、前記下限値以上であることで、十分な酸素吸収性を実現することができ、前記上限値以下であることにより、反応促進剤による着色を抑制することができる。
【００２６】
前記ベース樹脂としては、特に限定されないが、例えばポリアミド系樹脂、ポリエチレン系樹脂、ポリプロピレン系樹脂およびポリエステル系樹脂が挙げられ、これらを２種以上併用してもよい。このような樹脂を含むことにより、薬剤包装用シート１００の強度を高めることができる。
【００２７】
前記ベース樹脂の含有量は、特に限定されないが、前記樹脂組成物全体に対して重量比率で２０重量％以上、９９重量％以下含まれることが好ましく、４０重量％以上、９５重量％以下含まれることが、より好ましい。前記ベース樹脂の含有量が、前記下限値以上であることにより、酸素吸収性樹脂および反応促進剤の分散性が向上し、前記上限値以下であることにより、十分な酸素吸収性を得ることができる。
【００２８】
酸素吸収層１４０は、酸化防止剤を含有していてもよい。酸素吸収層１４０が酸化防止剤を含有する場合、酸化防止剤としては、公知の酸化防止剤、例えば、ヒンダードフェノール系酸化防止剤、リン系酸化防止剤、チオエーテル系酸化防止剤などが、単体でまたは２種類以上混合して用いられる。酸素吸収層１４０における酸化防止剤の含有量は、前記樹脂組成物全体に対して重量比率で１７０ｐｐｍ以下であることが好ましく、５ｐｐｍ以上１２０ｐｐｍ以下であることがより好ましく、３５ｐｐｍ以上６０ｐｐｍ以下であることがさらに好ましい。酸化防止剤の含有量が前記範囲であることにより、十分な酸素吸収性を実現することができる。
【００２９】
また、酸素吸収層１４０は、物性を損なわない範囲で、添加剤、相溶化剤等を含むことができる。このような添加剤を含むことで  酸素吸収反応を促進するという効果がある。
【００３０】
酸素吸収層１４０の厚みは、特に限定されないが、３μｍ以上、１００μｍ以下が好ましく、５μｍ以上、５０μｍ以下がより好ましい。酸素吸収層１４０の厚みが、前記下限値以上であることにより、十分な酸素吸収性、薬剤包装体としたときの、薬剤包装体内部の酸素濃度の低下を実現することができ、酸素吸収層１４０の厚みが、前記上限値以下であることにより、薬剤包装用シート１００の成形性を向上させることができる。
【００３１】
（シール層１５０）
薬剤包装用シート１００は、下面の最外層にシール層１５０を含んでもよい。
薬剤包装用シート１００がシール層１５０を有することにより、薬剤包装用シート１００相互間で、または他の部材とのシール（ヒートシール、超音波シール、高周波シール、インパルスシール等）が可能となり薬剤包装体を形成することができる。
シール層１５０の材料としては、酸素吸収性を阻害せず、シール機能を有し、内容物の薬剤に対して非吸着性を持つ樹脂であってもよく、薬剤包装体の内容物に悪影響を及ぼさないものであれば、特に限定されないが、低密度ポリエチレン（ＬＤＰＥ）樹脂、直鎖状低密度ポリエチレン（ＬＬＤＰＥ）樹脂、中密度ポリエチレン（ＭＤＰＥ）樹脂、高密度ポリエチレン（ＨＤＰＥ）樹脂、ポリプロピレン（ＰＰ）樹脂、エチレン−酢酸ビニル共重合体（ＥＶＡ）樹脂、エチレン−メチルメタクリレート共重合体（ＥＭＭＡ）樹脂、エチレン−エチルアクリレート共重合体（ＥＥＡ）樹脂、エチレン−メチルアクリレート共重合体（ＥＭＡ）樹脂、エチレン−エチルアクリレート−無水マレイン酸共重合体（Ｅ−ＥＡ−ＭＡＨ）樹脂、エチレン−アクリレート共重合体（ＥＡＡ）樹脂、エチレン−メタクリル酸共重合体（ＥＭＡＡ）樹脂、アイオノマー（ＩＯＮ）樹脂、ポリビニルアルコール樹脂、エチレン−ビニルアルコール共重合体樹脂（以下、「ＥＶＯＨ樹脂」という。）、ポリ塩化ビニリデン樹脂、または、ジアミン成分に芳香環を有するポリアミド樹脂、ポリアクリロニトリル（ＰＡＮ）、環状オレフィンコポリマー、環状ポリオレフィンスルホン系樹脂、ポリエチレンテレフタレート（ＰＥＴ）樹脂、ポリカーボネート（ＰＣ）樹脂などが、単体でまたは２種類以上混合して用いられる。
【００３２】
樹脂と薬剤の特定成分の親和性によっては、薬剤中の特定成分の樹脂への吸着（吸収、移行、溶解、拡散など）という不具合を生じる場合があり、このような場合は、一般的に非吸着性樹脂と言われているＰＡＮ、ＥＶＯＨなどを用いることにより薬剤中の特定成分の保持が可能になる。この非吸着性樹脂を使用したシール層の厚みは、非吸着性を持ち酸素吸収性能に影響が少ない範囲であれば特に限定されないが、０．３μｍ以上、３０μｍ以下が好ましく、０．５μｍ以上、１０μｍ以下がより好ましく、０．５μｍ以上、５μｍ以下がさらに好ましい。
【００３３】
シール層１５０は、酸化防止剤を含有してもよい。シール層１５０が酸化防止剤を含有する場合、酸化防止剤としては、公知の酸化防止剤、例えば、ヒンダードフェノール系酸化防止剤、リン系酸化防止剤、チオエーテル系酸化防止剤などが、単体でまたは２種類以上混合して用いられる。
【００３４】
シール層１５０は、消臭剤を含んでもよい。消臭剤は、化学的な消臭剤であっても、物理的な消臭剤であってもよく、化学的な消臭剤としては、特に限定されないが、例えば、臭気原因物質を化学的に吸着する公知の物質が用いられ、ターゲットとする臭気原因物質に応じて適宜選択される。具体的には、ターゲットとする臭気原因物質がアルデヒド類の場合、アミン系化合物担持二酸化珪素、アミン系有機化合物とケイ酸塩系無機化合物との複合物、層間にアミノ基を保持した層状リン酸塩などが用いられる。また、ターゲットとする臭気原因物質が酸類の場合、水酸基担持ジルコニウム、アルミノケイ酸、水酸基担持酸化亜鉛などが用いられる。
物理的な消臭剤としては、特に限定されないが、例えば、活性炭、活性白土、シクロデキストリン、アルミノケイ酸などが用いられる。
消臭剤は、例えば、溶融押出し時に、通常のマスターバッチ方式のブレンド法などにより、公知のバインダー樹脂へ添加される。
【００３５】
シール層１５０の厚みは、特に限定されないが、０．３μｍ以上、２００μｍ以下が好ましく、５μｍ以上、３０μｍ以下がより好ましい。シール層１５０の厚みが、前記下限値以上であることにより、十分なシール性を確保することができ、シール層１５０の厚みが前記上限値以下であることにより、シール層の染み出し等の不具合を防止することができる。
【００３６】
（外層１１０）
薬剤包装用シート１００は、上面の最外層に外層１１０を含む。薬剤包装用シート１００が外層１１０を有することにより、薬剤包装用シート１００に耐熱性、耐傷性、耐突刺し性、耐引裂性、光沢、印刷性を付与やチャイルドレジスタンス（チャイルドプルーフ）に対応することができる。
【００３７】
外層１１０の材料としては、特に限定されないが、例えば、ポリエステル樹脂、セルロース樹脂、低密度ポリエチレン、高密度ポリエチレン及びポリプロピレン樹脂などのオレフィン樹脂、ポリアミド樹脂、ビニル樹脂、セロハン、紙などが好ましく用いられる。
特に、一軸や二軸方向に延伸されたオレフィン系樹脂、ナイロン（登録商標）系樹脂、ポリエステル系樹脂等のフィルムがより好ましく用いられる。
特にチャイルドレジスタンス（チャイルドプルーフ）対応を考えた場合、薬剤包装用シート１００のＭＤ方向（フィルムの流れ方向）ＴＤ方向（フィルムの垂直又は幅方向）の引裂強度（引裂抵抗）（ＪＩＳ Ｋ７１２８−３準拠）が、５００Ｎ／ｃｍ以上であることが好ましく、１０００Ｎ／ｃｍ以上であることがより好ましい。これにより薬剤包装体としてチャイルドレジスタンス（チャイルドプルーフ）対応となる。
【００３８】
外層１１０の厚みは、特に限定されないが、５μｍ以上、３００μｍ以下が好ましく、１０μｍ以上、１００μｍ以下がより好ましい。外層１１０の厚みが、前記下限値以上であることにより、目的の性能を所有することができ、外層１１０の厚みが前記上限値以下であることにより、良好な作業性を得ることができる。
【００３９】
（接着層１３０）
薬剤包装用シート１００は、図１〜図３に示すように、薬剤包装用シートを構成する樹脂層の間に、樹脂層間の接着力を高めるために、接着層１３０を有していても良い。接着層１３０を構成する樹脂としては、特に限定されないが、例えば、接着性ポリプロピレン系樹脂、接着性ポリエチレン系樹脂等が用いられる。これにより、樹脂層間の接着力が高まり、層間剥離を防止することができる。
また、目的に応じてアンカーコート剤などを使用してもよい。
【００４０】
（消臭層１６０）
また、薬剤包装用シート１００は、図２、図３に示す薬剤包装用シート１００Ａおよび薬剤包装用シート１００Ｂのように、上記の消臭剤を含んだ消臭層１６０をシール層１５０とは別の層としてさらに含んでもよい。消臭層１６０は、上記の化学的な消臭剤を溶融押出し時に、公知のバインダー樹脂にして製造することができる。
【００４１】
薬剤包装用シート１００全体の厚さは、特に限定されないが、例えば３０μｍ以上、５００μｍ以下であることが好ましく、５０μｍ以上、２００μｍ以下であることがより好ましい。薬剤包装用シート１００全体の厚さが、前記下限値未満では、目的の性能が発揮できなくなる場合があり、薬剤包装用シート１００全体の厚さが前記上限値より大きい場合には、作業性が悪化する場合がある。
【００４２】
薬剤包装用シート１００は、基本的な性能を損なわない範囲で結晶核剤、石油樹脂、帯電防止剤、滑剤、酸化防止剤、アンチブロッキング剤、界面活性剤、染料、顔料、難燃剤、可塑剤等の添加剤を薬剤包装用シート１００に含まれる１つ以上の層に添加したものでもよい。このような層を含むことで、薬剤包装用シート１００および薬剤包装体に、帯電防止機能等を含むことができ、薬剤包装体の内容物の保存性をより向上させることができる。
【００４３】
薬剤包装用シート１００の製造方法は、特に限定されないが、数台の押出機により、原料となる樹脂等を溶融押出するフィードブロック法やマルチマニホールド法などの共押出Ｔダイ法、空冷式または水冷式共押出インフレーション法が挙げられ、なかでも、共押出Ｔダイ法で製膜する方法が各層の厚さ制御に優れる点で特に好ましい。その後工程として各層を形成する単層及び多層シートまたはフィルムを適当な接着剤を用いて貼り合わせるドライラミネート法、押出ラミネート法、ホットメルトラミネート法、ウエットラミネート方法、サーマル（熱）ラミネート法、サンドイッチラミネーション法などおよびそれらの方法を組み合わせて用いられる。また、コーティングによる方法や押出コート法で積層しても良いが特に限定されるものでもない。例えば、ＥＶＯＨ層／ 酸素吸収層から成る２層共押出フィルムの酸素吸収層側と片面に酸化処理を施したエチレン系フィルムを熱ラミネーションにより積層する方法等が挙げられる。特に好ましい方法として、ＥＶＯＨ、アルミ箔あるいは無機薄膜蒸着フィルムを有するバリア基材とコロナ処理済みＬＤＰＥフィルムをバリア層面と処理面が対抗するように配置し、その間に酸素吸収性ポリエステルを連続層として有する酸素吸収層を押し出してサンドラミネーションにより積層する方法、およびタンデム型押出ラミネーターを用い、ＥＶＯＨ、アルミ箔あるいは無機薄膜蒸着フィルムを有するバリア基材に、第一の層として酸素吸収層を押し出し、続いて第二の層としてＬＤＰＥを押し出して積層する方法挙げられる。特に好ましい方法として、ドライラミネートにより積層した２軸延伸ＰＥＴフィルム／ アルミ箔の２層フィルムに酸素吸収層／シール層、酸素吸収層／消臭剤を含む熱可塑性樹脂の２層をアンカー剤を介して又は介さないで押出コートする、酸素吸収層／消臭剤を含む熱可塑性樹脂／シール層、酸素吸収層／消臭剤を含む熱可塑性樹脂／非吸着層、酸素吸収層／熱可塑性樹脂／非吸着層の３層をアンカー剤を介して又は介さないで押出コートする、熱可塑性樹脂層／ 酸素吸収層／ 熱可塑性樹脂層又は熱可塑性樹脂層／酸素吸収層／消臭剤を含む熱可塑性樹脂から成る３層共押出フィルムに２軸延伸ＰＥＴフィルム／ アルミ箔を含む多層フィルムと透明無機薄膜蒸着フィルムをドライラミネーションにより積層する、熱可塑性樹脂層／酸素吸収層／消臭剤を含む熱可塑性樹脂／シール層、熱可塑性樹脂層／酸素吸収層／消臭剤を含む熱可塑性樹脂／非吸着層、熱可塑性樹脂層／酸素吸収層／熱可塑性樹脂／非吸着層から成る４層共押出フィルムに２軸延伸ＰＥＴフィルム／ アルミ箔を含む多層フィルムと透明無機薄膜蒸着フィルムドライラミネーションにより積層するが、これらに限定されるものではない。
【実施例】
【００４４】
以下に、実施例及び比較例を挙げて本発明を詳細に説明するが、本発明は下記の実施例に限定されるものではない。
尚、以下の実施例及び比較例で得られた薬剤包装用シートの評価は次に方法により行った。
【００４５】
＜酸素吸収性能の確認＞
図４に示されるように、１００ｃｍ2にカットしたサンプル６３０を酸素濃度測定用ＰＳｔ３タイプ（ＰｒｅＳｅｎｓ社製、検出限界：０．０１％）のセンサーチップ６１０とともに２００ｍｌのサンプル瓶６２０に投入し、酸素吸収性能の確認をした。
【００４６】
＜酸素吸収量の測定＞
非接触酸素濃度計６００（ＰｒｅＳｅｎｓ社製、品番：Ｆｉｂｏｘ  ３  ＬＣＤ）と、センサーチップ６１０を用いて２５℃での酸素濃度測定を実施した。
【００４７】
酸素吸収能力を単位面積当たりの酸素吸収量で示した単位である酸素吸収容量ｍｌ／ｃｍ2で判断した。測定開始１０日後の酸素吸収容量が０．２０ｍｌ／ｃｍ2以上である時は◎、０．２０ｍｌ／ｃｍ2未満０．１５ｍｌ／ｃｍ2以上である時は○、０．１５ｍｌ／ｃｍ2未満０．１０ｍｌ／ｃｍ2以上であるときを△、０．１０ｍｌ／ｃｍ2未満である時を×とした。
【００４８】
（実施例１）
＜シートの作製＞
バリア材を含有するバリア層としてＡＬ層を有するアルミフィルム５１μｍ（ＰＥＴ層１２μｍ／ＰＥ層１５μｍ／ＡＬ層９μｍ／ＰＥ層１５μｍ）を準備した。
酸素吸収層を構成する樹脂として、ベース樹脂として、メタロセンＬＬＤＰＥ樹脂（宇部丸善ポリエチレン株式会社製、品番：１４５ＥＣ）を５５重量％、ＬＤＰＥ（宇部丸善ポリエチレン株式会社製、品番Ｃ４１０）を２５重量％、不飽和ポリオレフィン系酸素吸収性樹脂を２０重量％の割合で混合した樹脂組成物を準備した。シール層を構成する樹脂として、メタロセンＬＬＤＰＥ樹脂（宇部丸善ポリエチレン株式会社製、品番：１４５ＥＣ）を７０重量％、ＬＤＰＥ（宇部丸善ポリエチレン株式会社製、品番Ｃ４１０）を３０重量％を準備した。
【００４９】
さらに、酸素吸収層を構成する樹脂として、ベース樹脂および不飽和ポリオレフィン系酸素吸収性樹脂の混合した樹脂組成物には、含有率が樹脂組成物に対して重量比率で１０００ｐｐｍとなるように、反応促進剤であるステアリン酸コバルトを添加した。
【００５０】
バリア層を有するアルミフィルム（ＰＥＴ層１２μｍ／ＰＥ層１５μｍ／ＡＬ層９μｍ／ＰＥ層１５μｍ）のＰＥ層側に、酸素吸収層／シーラント層を２４０℃の条件で溶融押出してラミネートし、ＰＥＴ層１２μｍ／ＰＥ層１５μｍ／ＡＬ層９μｍ／ＰＥ層１５μｍ／酸素吸収層３０μｍ／シーラント層２０μｍを作製した。シートの総厚みは１０１μｍであった。
【００５１】
１０日後の酸素濃度は１２．９％であり、酸素吸収容量は０．１８ｍｌ／ｃｍ2であるので○とした。
【００５２】
（実施例２）
＜シートの作製＞
バリア材を含有するバリア層としてＡＬ層を有するアルミフィルム５４μｍ（ＰＥＴ層１２μｍ／ＰＥ層１５μｍ／ＡＬ層１２μｍ／ＰＥ層１５μｍ）を準備した。
酸素吸収層を構成する樹脂として、ベース樹脂としてＬＤＰＥ（宇部丸善ポリエチレン株式会社製、品番：Ｌ５１８）２０重量％、不飽和ポリオレフィン系酸素吸収性樹脂を８０重量％の割合で混合した樹脂組成物を準備した。消臭シール層を構成する樹脂として、ＬＤＰＥ（宇部丸善ポリエチレン株式会社製、品番：Ｌ５１８）８５重量％、化学的な消臭剤であるアミン系化合物担持二酸化ケイ素（東亜合成株式会社製、品番：ケスモンＮＳ−２４１）を１５重量部の割合で混合したものを準備した。
【００５３】
さらに、酸素吸収層を構成する樹脂として、ベース樹脂および不飽和ポリオレフィン系酸素吸収性樹脂の混合した樹脂組成物には、含有率が樹脂組成物に対して重量比率で１００００ｐｐｍとなるように、反応促進剤であるステアリン酸コバルトを添加した。
【００５４】
バリア層を有するアルミフィルム（ＰＥＴ層１２μｍ／ＰＥ層１５μｍ／ＡＬ層１２μｍ／ＰＥ層１５μｍ）のＰＥ層側に、酸素吸収層／シーラント層を２４０℃の条件で溶融押出してラミネートし、ＰＥＴ層１２μｍ／ＰＥ層１５μｍ／ＡＬ層１２μｍ／ＰＥ層１５μｍ／酸素吸収層１５μｍ／消臭層６μｍを作製した。シートの総厚みは７５μｍであった。
【００５５】
１０日後の酸素濃度は５．８％であり、酸素吸収容量は０．３２ｍｌ／ｃｍ2であるので◎とした。
【００５６】
（実施例３）
＜シートの作製＞
バリア材を含有するバリア層としてＡＬ層を有するアルミフィルム５４μｍ（ＰＥＴ層１２μｍ／ＰＥ層１５μｍ／ＡＬ層１２μｍ／ＰＥ層１５μｍ）を準備した。
酸素吸収層を構成する樹脂として、ベース樹脂としてＬＤＰＥ（宇部丸善ポリエチレン株式会社製、品番：Ｌ７１９）を７０重量％、不飽和ポリオレフィン系酸素吸収性樹脂を３０重量％の割合で混合した樹脂組成物を準備した。消臭層を構成する樹脂として、ＬＤＰＥ（宇部丸善ポリエチレン株式会社製、品番：Ｌ７１９）を８５重量％、化学的な消臭剤であるアミン系化合物担持二酸化ケイ素（東亜合成株式会社製、品番：ケスモンＮＳ−２４１）を１５重量部の割合で混合したものを準備した。シール層を構成する樹脂として、ＬＤＰＥ（宇部丸善ポリエチレン株式会社製、品番：Ｌ７１９）を準備した。
【００５７】
さらに、酸素吸収層を構成する樹脂として、ベース樹脂および不飽和ポリオレフィン系酸素吸収性樹脂の混合した樹脂組成物には、含有率が樹脂組成物に対して重量比率で２０００ｐｐｍとなるように、反応促進剤であるステアリン酸コバルトを添加した。
【００５８】
バリア層を有するアルミフィルム（ＰＥＴ層１２μｍ／ＰＥ層１５μｍ／ＡＬ層１２μｍ／ＰＥ層１５μｍ）のＰＥ層側に、酸素吸収層／消臭層／シーラント層を２４０℃の条件で溶融押出してラミネートし、ＰＥＴ層１２μｍ／ＰＥ層１５μｍ／ＡＬ層１２μｍ／ＰＥ層１５μｍ／酸素吸収層２５μｍ／消臭層１０μｍ／シーラント層１１μｍを作製した。シートの総厚みは９０μｍであった。
【００５９】
１０日後の酸素濃度は１０．６％であり、酸素吸収容量は０．２３ｍｌ／ｃｍ2であるので◎とした。
【００６０】
（実施例４）
＜シートの作製＞
バリア材を含有するバリア層としてアルミ蒸着（ＶＭ）−ＰＥＴ層を有するアルミ蒸着フィルム５２μｍ（ＯＰＰ層２０μｍ／ＶＭ−ＰＥＴ層１２μｍ／ＰＥ層２０μｍ）を準備した。
酸素吸収層を構成する樹脂として、ベース樹脂としてメタロセンＬＬＤＰＥ樹脂（宇部丸善ポリエチレン株式会社製、品番：１４５ＥＣ）を４０重量％、ＬＤＰＥ（宇部丸善ポリエチレン株式会社製、品番Ｃ４１０）を２０重量％、不飽和ポリオレフィン系酸素吸収性樹脂を４０重量％の割合で混合した樹脂組成物を準備した。消臭層を構成する樹脂として、メタロセンＬＬＤＰＥ樹脂（宇部丸善ポリエチレン株式会社製、品番：１４５ＥＣ）を６０重量％、ＬＤＰＥ（宇部丸善ポリエチレン株式会社製、品番Ｃ４１０）を２０重量％、化学的な消臭剤であるアミン系化合物担持二酸化ケイ素（東亜合成株式会社製、品番：ケスモンＮＳ−２４１）を１５重量部の割合で混合したものを準備した。シール層を構成する樹脂として、メタロセンＬＬＤＰＥ樹脂（宇部丸善ポリエチレン株式会社製、品番：１４５ＥＣ）を７０重量％、ＬＤＰＥ（宇部丸善ポリエチレン株式会社製、品番Ｃ４１０）を３０重量％準備した。
【００６１】
さらに、酸素吸収層を構成する樹脂として、ベース樹脂および不飽和ポリオレフィン系酸素吸収性樹脂の混合した樹脂組成物には、含有率が樹脂組成物に対して重量比率で１２００ｐｐｍとなるように、反応促進剤であるステアリン酸コバルトを添加した。
【００６２】
バリア層を有するアルミ蒸着フィルム（ＯＰＰ層２０μｍ／ＶＭ−ＰＥＴ層１２μｍ／ＰＥ層２０μｍ）のＰＥ層側に、酸素吸収層／消臭層／シーラント層を２４０℃の条件で溶融押出してラミネートし、ＯＰＰ層２０μｍ／ＶＭ−ＰＥＴ層１２μｍ／ＰＥ層２０μｍ／酸素吸収層３５μｍ／消臭層８μｍ／シーラント層５μｍを作製した。シートの総厚みは１００μｍであった。
【００６３】
１０日後の酸素濃度は６．９％であり、酸素吸収容量は０．３０ｍｌ／ｃｍ2であるので◎とした。
【００６４】
（実施例５）
＜シートの作製＞
バリア材を含有するバリア層としてアルミナ蒸着ＰＥＴ層を有するアルミナ蒸着フィルム５２μｍ（ＯＮＹ層２０μｍ／アルミナ蒸着ＰＥＴ層１２μｍ／ＰＥ層２０μｍ）を準備した。
酸素吸収層を構成する樹脂として、ベース樹脂としてＬＤＰＥ樹脂（（宇部丸善ポリエチレン株式会社製、品番：Ｌ７１９）を８０重量％、不飽和ポリオレフィン系酸素吸収性樹脂を２０重量％の割合で混合した樹脂組成物を準備した。シール層を構成する樹脂として、ＬＤＰＥ（宇部丸善ポリエチレン株式会社製、品番：Ｌ７１９）を準備した。
【００６５】
さらに、酸素吸収層を構成する樹脂として、ベース樹脂および不飽和ポリオレフィン系酸素吸収性樹脂の混合した樹脂組成物には、含有率が樹脂組成物に対して重量比率で１０００ｐｐｍとなるように、反応促進剤であるステアリン酸コバルトを添加した。
【００６６】
バリア層を有するアルミナ蒸着フィルム（ＯＮＹ層２０μｍ／アルミナ蒸着ＰＥＴ層１２μｍ／ＰＥ層２０μｍ）のＰＥ側に酸素吸収層／消臭層／シーラント層を２４０℃の条件で溶融押出してラミネートし、ＯＮＹ層２０μｍ／アルミナ蒸着ＰＥＴ層１２μｍ／ＰＥ層２０μｍ／酸素吸収層４０μｍ／シーラント層８μｍを作製した。シートの総厚みは１００μｍであった。
【００６７】
１０日後の酸素濃度は９．１％であり、酸素吸収容量は０．２６ｍｌ／ｃｍ2であるので◎とした。
【００６８】
（実施例６）
＜シートの作製＞
バリア材を含有するバリア層としてシリカ蒸着ＰＥＴ層を有するシリカ蒸着フィルム５５μｍ（ＰＥＴ層１５μｍ／ＰＥ層１５μｍ／シリカ蒸着ＰＥＴ層１５μｍ／ＰＥ層１０μｍ）を準備した。
酸素吸収層を構成する樹脂として、ベース樹脂としてメタロセンＬＬＤＰＥ樹脂（宇部丸善ポリエチレン株式会社製、品番：１４５ＥＣ）を３５重量％、ＬＤＰＥ（宇部丸善ポリエチレン株式会社製、品番：Ｌ７１９）を１５重量％、不飽和ポリオレフィン系酸素吸収性樹脂を５０重量％の割合で混合した樹脂組成物を準備した。シール層を構成する樹脂として、メタロセンＬＬＤＰＥ樹脂（宇部丸善ポリエチレン株式会社製、品番：１４５ＥＣ）を７０重量％、ＬＤＰＥ（宇部丸善ポリエチレン株式会社製、品番：Ｌ７１９）を３０重量％を準備した。
【００６９】
さらに、酸素吸収層を構成する樹脂として、ベース樹脂および不飽和ポリオレフィン系酸素吸収性樹脂の混合した樹脂組成物には、含有率が樹脂組成物に対して重量比率で３０００ｐｐｍとなるように、反応促進剤であるステアリン酸コバルトを添加した。
【００７０】
バリア層を有するシリカ蒸着フィルム（ＰＥＴ層１５μｍ／ＰＥ層１５μｍ／シリカ蒸着ＰＥＴ層１５μｍ／ＰＥ層１０μｍ）のＰＥ層側に、酸素吸収層／シーラント層を２４０℃の条件で溶融押出してラミネートし、ＰＥＴ層１５μｍ／ＰＥ層１５μｍ／シリカ蒸着ＰＥＴ層１５μｍ／ＰＥ層１０μｍ／酸素吸収層３５μｍ／シーラント層１０μｍを作製した。シートの総厚みは１００μｍであった。
【００７１】
１０日後の酸素濃度は１１．６％であり、酸素吸収容量は０．２１ｍｌ／ｃｍ2であるので◎とした。
【００７２】
（実施例７）
＜シートの作製＞
バリア材を含有するバリア層としてＡＬ層を有するアルミフィルム６２μｍ（ＰＥＴ層２０μｍ／ＰＥ層１５μｍ／ＡＬ層１２μｍ／ＰＥ層１５μｍ）を準備した。
酸素吸収層を構成する樹脂として、ベース樹脂としてＬＤＰＥ（宇部丸善ポリエチレン株式会社製、品番：Ｌ５１８）２０重量％、不飽和ポリオレフィン系酸素吸収性樹脂を８０重量％の割合で混合した樹脂組成物を準備した。
【００７３】
さらに、酸素吸収層を構成する樹脂として、ベース樹脂および不飽和ポリオレフィン系酸素吸収性樹脂の混合した樹脂組成物には、含有率が樹脂組成物に対して重量比率で１００００ｐｐｍとなるように、反応促進剤であるステアリン酸コバルトを添加した。
【００７４】
バリア層を有するアルミフィルム（ＰＥＴ層２０μｍ／ＰＥ層１５μｍ／ＡＬ層１２μｍ／ＰＥ層１５μｍ）のＰＥ層側に、酸素吸収層を２４０℃の条件で溶融押出してラミネートし、ＰＥＴ層２０μｍ／ＰＥ層１５μｍ／ＡＬ層１２μｍ／ＰＥ層１５μｍ／酸素吸収層２５μｍを作製した。
【００７５】
このシートの酸素吸収層側に接着剤を介しＥＶＯＨコーティング液（日本合成化学工業株式会社製、品番：ソアノール溶液１６ＤＸ）を用いてシール層であるＰＥ層側にコーティングを行いＥＶＯＨを非吸着層として０．５μｍ作成した。シートの総厚みは８８μｍであった。
【００７６】
１０日後の酸素濃度は、１４．５％であり、酸素吸収容量は０．１５ｍｌ／ｃｍ2であるので○とした。
【００７７】
（比較例１）
酸素吸収性樹脂を使用しなかった以外は、実施例１と同様にして薬剤包装用シートを得た。
【００７８】
１０日後の酸素濃度は２０．５％であり、酸素吸収容量は０．０１ｍｌ／ｃｍ2であるので×とした。
【００７９】
（比較例２）
反応促進剤を添加しなかった以外は、実施例１と同様にして薬剤包装用シートを得た。
【００８０】
１０日後の酸素濃度は２０．１％であり、酸素吸収容量は０．０２ｍｌ／ｃｍ2であるので×とした。
【００８１】
【表１】
2014076852.tif 000003
【符号の説明】
【００８２】
１００、１００Ａ、１００Ｂ    薬剤包装用シート
１１０    外層
１２０    バリア層
１３０    接着層
１４０    酸素吸収層
１５０    シール層
１６０    消臭層
６００    非接触酸素濃度計
６１０    酸素濃度測定用センサーチップ
６２０    サンプル瓶
６３０    カットサンプル
【図１】
2014076852.tif 000004
【図２】
2014076852.tif 000005
【図３】
2014076852.tif 000006
【図４】
2014076852.tif 000007